FR 2221525 A1 19741011 FR 7309570 A 19730316 La présente invention concerne les alliages à base de cuivre employés pour fabriquer des pièces à propriétés élastiques utilisées à des températures allant jusqu'à 2500C dans la mécanique de précision, les industries électroniques et des appareils radio. Parmi les alliages décrits dans la littérature des brevets, l'alliage le plus proche, par sa composition, de l'alliage faisant l'objet de l'invention est celui couvert par le brevet américain NO 2851 353 classe 75-159 1953. Cet alliage a la composition pondérale suivante nickel 5 à 15%, silicium 0,1 à 20%oS aluminium 0,1 à 6, cuivre le reste. L'alliage peut contenir du magnésium en proportions de 0,1 à 2% en poids outefoisw cet alliage connu a des caractéristiques mécaniques, des caractéristiques élastiques et une conductivité électrique telles, qu'il ne peut etre employé en tant que matière élastique électroconductrice. En outre, les caractéristiques mécaniques à chaud de I'allia- ge sont telles, qu'il perd ses propriétés élastiques aux températures élevées, aussi ne satisfait-il pas aux exigences techniques actuelles. Jusqu'à présent on ne connaissait pas d'alliages à base de cuivre, daubés d'une bonne conductivité électrique, de caractéristiques mécaniques et élastiques élevées, d'une haute résistance aux régimes cycliques, et conservant leurs propriétés élastiques jusqu'à 2500C. te but de l'invention est de supprimer les complications indiquées. Il s'agissait donc de créer un alliage à baside cuivre, dont la composition lui assurerait de hautes propriétés mécaniques et élastiques alliées à une haute conductivité électrique, et la conservation de ses propriétés élastiques à-des températures pouvant aller jusqu'à 250 Cf La solution consiste en un alliage à base de cuivre contenant du nickel, de l'aluminium, du silicium et, suivant l'invention, du chrome; sa composition pondérale étant la suivante nickel 10 à 12 % aluminium 2,2 à 2,6 %, silicium 0,8 à 1,1 %, chrome 0,5 à 0,8 %, cuivre le reste. L'alliage de composition indiquée est doué d'une bonne combinaison de propriétés mécaniques et élastiques, d'une faible résistivité, d'une bonne résistance à la relaxation et aux régimes cycliques. L'invention est décrite dans ce qui suit la description d'un exemple non limitatif d'alliage conforme à l'invention, c'est-à-dire dont la composition pondérale est la suivante nickel 10 à 12 %, aluminium 2,2 à 2,6 %, silicium 0,8 à 1,1 %, chrome 0,5 à 0,8 %, cuivre le reste. Un tel alliage appartient à la classe des alliages à durcissement structural, ce qui permet de l'employer pour la fabrication de ressorts de formes compliquées,lesquels durcissent et acquièrent de hautes caractéristiques élastiques après un traitement thermique approprié. L'alliage de l'invention a les propriétés physico- mécaniques suivantes: conductivité électrique 20% de celle du cuivre dureté 355 kg/mm2; charge à la rupture 130 kg/mm, kg/mm2, module d'élasticité 13500 kg/mm2, limite élastique 90 kg/mm2, ta structure à grains fins de l'alliages s'ajoutant à sa haute limite élastique, lui assure une résistance élevée aux régimes cycliques L'alliage est doué d'une série de bonnes qualités. Il a des propriétés mecaniques élevéesj proches de celles du bronze au beryllium. 'l'alliage ne contient aucun élément toxique et il est moins cher quele bronze au béryllium. L'alliage a une résistivité relativement basse, permettant de l'employer pour la fabrication de ressorts électroconducteurs. L'alliage est doué d'une résistance à la corrosion et d'une résistance au feu élevées. La résistance à la relaxation de l'alliage permet son utilisation à des températures pouvant aller jusqu'à 250 C, ce qui le rend plus avantageux que le bronze au béryllium. Bien entendu, l'invention n'est nullement limitée au mode de réalisation-décrit et représenté qui n'a été donné qu'à titre d'exemple. En rticulierj elle comprend tous les moyens constituant des équivalents techniques des moyens décrits ainsi que leurs combinaisonsj- si celles-ci sont exécutées suivant son esprit et mises en oeuvre dans le cadre des revendications qui suivent. R E V E N~D I C A T I O N S 1.- Alliage à base de cuivre, du type contenant du nickel, de l'aluminium et du silicium, caractérisé en ce qu'il contient en outre du chrome. 2.- Alliage suivant la revendication 1, caractérisé en ce qu'il a la composition suivante (en poids): nickel 10 à 12 %, aluminium 2j2 à 2j6 %, silicium 0,8 à 1;1 %; chrome 0,5 à 0,8 %, cuivre le reste.